(57)【要約】【課題】流動性に優れ、剛性と耐衝撃性のバランスに優れ、自動車用射出成形体に成形した場合、ウエルド外観とフローマーク外観に優れた自動車用射出成形体を得ることができるポリプロピレン系樹脂組成物およびその自動車用射出成形体を提供する。【解決手段】結晶性プロピレン単独重合体部分と極限粘度が４．０〜５．５ｄｌ／ｇのプロピレン−エチレンランダム共重合体部分とを含有するプロピレン−エチレンブロック共重合体（Ａ−１）５０〜６５重量％と、メルトフローレートが０．０５〜１ｇ／１０分のエチレン−α−オレフィン共重合体ゴム（Ｂ）１〜１０重量％と、メルトフローレートが２〜２０ｇ／１０分のエチレン−α−オレフィン共重合体ゴム（Ｃ）  ８〜１８重量％と、無機充填剤（Ｄ）１８〜２５重量％とを含有し、ゴム（Ｂ）とゴム（Ｃ）の合計が１７〜２５重量％であるポリプロピレン系樹脂組成物および、その自動車用射出成形体。【選択図】なし【特許請求の範囲】
【請求項１】
ポリプロピレン樹脂（Ａ）５０〜６５重量％と、エチレン−α−オレフィン共重合体ゴム（Ｂ）１〜１０重量％と、エチレン−α−オレフィン共重合体ゴム（Ｃ）８〜１８重量％と、無機充填剤（Ｄ）１８〜２５重量％とを含有し、エチレン−α−オレフィン共重合体ゴム（Ｂ）とエチレン−α−オレフィン共重合体ゴム（Ｃ）の合計が１７〜２５重量％であるポリプロピレン系樹脂組成物（ただし、ポリプロピレン系樹脂組成物の全量を１００重量％とする）であって、
ポリプロピレン樹脂（Ａ）が、結晶性プロピレン単独重合体部分と極限粘度が４．０〜５．５ｄｌ／ｇであるプロピレン−エチレンランダム共重合体部分とを含有するプロピレン−エチレンブロック共重合体（Ａ−１）、または、前記ブロック共重合体（Ａ−１）と結晶性プロピレン単独重合体（Ａ−２）とを含有するプロピレン重合体混合物（Ａ−３）であり、
エチレン−α−オレフィン共重合体ゴム（Ｂ）が、炭素数４〜１２のα−オレフィンとエチレンとを含有し、密度が０．８５０〜０．８７０ｇ／ｃｍ3、メルトフローレート（２３０℃、２．１６ｋｇ荷重）が０．０５〜１ｇ／１０分であるエチレン−α−オレフィン共重合体ゴムであり、
エチレン−α−オレフィン共重合体ゴム（Ｃ）が、炭素数４〜１２のα−オレフィンとエチレンとを含有し、密度が０．８５０〜０．８７０ｇ／ｃｍ3、メルトフローレート（２３０℃、２．１６ｋｇ荷重）が２〜２０ｇ／１０分であるエチレン−α−オレフィン共重合体ゴムであるポリプロピレン系樹脂組成物。
【請求項２】
プロピレン−エチレンブロック共重合体（Ａ−１）に含有されるプロピレン−エチレンランダム共重合体部分に含有されるプロピレンに由来する構造単位の重量（プロピレン含量）とエチレンに由来する構造単位の重量（エチレン含量）との比（プロピレン含量／エチレン含量（重量／重量））が、６５／３５〜５２／４８である請求項１に記載のポリプロピレン系樹脂組成物。
【請求項３】
プロピレン−エチレンブロック共重合体（Ａ−１）に含有される結晶性プロピレン単独重合体部分、または、プロピレン重合体混合物（Ａ−３）に含有される結晶性プロピレン単独重合体である成分の13Ｃ−ＮＭＲによって測定されるアイソタクチック・ペンタッド分率が０．９８以上である請求項１または２に記載のポリプロピレン系樹脂組成物。
【請求項４】
無機充填剤（Ｄ）が、タルクである請求項１〜３のいずれかに記載のポリプロピレン系樹脂組成物。
【請求項５】
請求項１〜４のいずれかに記載のポリプロピレン系樹脂組成物からなる自動車用射出成形体。
【請求項６】
請求項５に記載の自動車用射出成形体の成形方法であって、射出成形装置と複数のゲートを有する金型を用いて、請求項１〜４のいずれかに記載のポリプロピレン系樹脂組成物を自動車用射出成形体に成形する方法。
【発明の詳細な説明】
【技術分野】
【０００１】
本発明は、ポリプロピレン系樹脂組成物およびそれからなる自動車用射出成形体に関するものである。さらに詳細には、流動性に優れ、剛性と耐衝撃性のバランスに優れ、自動車用射出成形体に成形した場合、ウエルド外観とフローマーク外観に優れた自動車用射出成形体を得ることができるポリプロピレン系樹脂組成物およびそれからなる自動車用射出成形体、および該自動車用射出成形体の成形方法に関するものである。
【背景技術】
【０００２】
ポリプロピレン系樹脂組成物は、剛性や耐衝撃性等に優れる材料であることから、自動車内外装材や電気部品箱体等の成形体として、広範な用途に利用されている。
【０００３】
例えば、特開平８−２０６８６公報には、自動車用軟質樹脂製バンパーの外観（ウエルド、フローマーク）および寸法安定性（低線膨張）とともに、耐低温衝撃性と柔軟性とのバランスおよび塗装性の改良を目的として、プロピレン系重合体とエチレン・α−オレフィン系共重合体とタルクと、さらに、分子鎖末端に水酸基を含有する特定の共役ジエン共重合体およびカルボキシル基または酸無水物基含有エチレン性不飽和化合物でグラフト変性された特定のプロピレン系重合体、または、特定の極性基含有プロピレン重合体を構成成分とするプロピレン系重合体組成物からなり、かつ、特定の曲げ弾性率と特定の線膨張係数を有する自動車用軟質樹脂バンパーが記載されている。
【０００４】
また、特開平９−７１７１１号公報には、成形加工性、機械的強度バランス並びに塗装性をプロピレン系樹脂組成物に付与することを課題として、結晶性プロピレン単独重合部分およびエチレン含量が２０〜８０重量％であるエチレン・プロピレンランダム共重合部分を含有し、メルトフローレート（ＭＦＲ）が２５〜１４０ｇ／１０分であるプロピレン・エチレンブロック共重合体と、ＭＦＲが０．５〜１５ｇ／１０分で、エチレン３連鎖分率が５５〜７０％であるエチレン・α−オレフィン共重合体と、タルクからなるプロピレン系樹脂組成物が記載されている。
【０００５】
【特許文献１】特開平８−２０６８６公報
【特許文献２】特開平９−７１７１１号公報
【発明の開示】
【発明が解決しようとする課題】
【０００６】
しかし、上記の公報等に記載のポリプロピレン系樹脂組成物を用いたとしても、さらに高い品質が望まれている自動車外装部品の分野では、更なる改良が必要で、ポリプロピレン系樹脂組成物については、その流動性、および、剛性と耐衝撃性のバランスの改良が求められており、成形体については、そのウエルド外観とフローマーク外観の改良が求められていた。特に大型の成形品である自動車用バンパーには、良好な成形外観と剛性と衝撃性の高いバランスが求められていた。
【０００７】
かかる状況の下、本発明の目的は、流動性に優れ、剛性と耐衝撃性のバランスに優れ、自動車用射出成形体に成形した場合、ウエルド外観とフローマーク外観に優れた自動車用射出成形体を得ることができるポリプロピレン系樹脂組成物およびそれからなる自動車用射出成形体を提供することにある。
【課題を解決するための手段】
【０００８】
本発明者は、鋭意検討した結果、本発明が、上記課題を解決できることを見出し、本発明を完成させるに至った。
すなわち、本発明は、
ポリプロピレン樹脂（Ａ）５０〜６５重量％と、エチレン−α−オレフィン共重合体ゴム（Ｂ）１〜１０重量％と、エチレン−α−オレフィン共重合体ゴム（Ｃ）８〜１８重量％と、無機充填剤（Ｄ）１８〜２５重量％とを含有し、エチレン−α−オレフィン共重合体ゴム（Ｂ）とエチレン−α−オレフィン共重合体ゴム（Ｃ）の合計が１７〜２５重量％であるポリプロピレン系樹脂組成物（ただし、ポリプロピレン系樹脂組成物の全量を１００重量％とする）であって、
ポリプロピレン樹脂（Ａ）が、結晶性プロピレン単独重合体部分と極限粘度が４．０以上５．５ｄｌ／ｇ以下であるプロピレン−エチレンランダム共重合体部分とを含有するプロピレン−エチレンブロック共重合体（Ａ−１）、または、前記ブロック共重合体（Ａ−１）と結晶性プロピレン単独重合体（Ａ−２）とを含有するプロピレン重合体混合物（Ａ−３）であり、
エチレン−α−オレフィン共重合体ゴム（Ｂ）が、炭素数４〜１２のα−オレフィンとエチレンとを含有し、密度が０．８５０〜０．８７０ｇ／ｃｍ3、メルトフローレート（２３０℃、２．１６ｋｇ荷重）が０．０５〜１ｇ／１０分であるエチレン−α−オレフィン共重合体ゴムであり、
エチレン−α−オレフィン共重合体ゴム（Ｃ）が、炭素数４〜１２のα−オレフィンとエ
チレンとを含有し、密度が０．８５０〜０．８７０ｇ／ｃｍ3、メルトフローレート（２３０℃、２．１６ｋｇ荷重）が２〜２０ｇ／１０分であるエチレン−α−オレフィン共重合体ゴムであるポリプロピレン系樹脂組成物およびそれからなる自動車用射出成形体、および該自動車用射出成形体の成形方法に係るものである。
【発明の効果】
【０００９】
本発明によれば、流動性に優れ、剛性と耐衝撃性のバランスに優れ、自動車用射出成形体に成形した場合、ウエルド外観とフローマーク外観に優れた自動車用射出成形体を得ることができるポリプロピレン系樹脂組成物およびそれからなる自動車用射出成形体を得ることができる。
【発明を実施するための最良の形態】
【００１０】
本発明で用いられるポリプロピレン樹脂（Ａ）は、プロピレン−エチレンブロック共重合体（Ａ−１）、または、前記ブロック共重合体（Ａ−１）と結晶性プロピレン単独重合体（Ａ−２）とを含有するプロピレン重合体混合物（Ａ−３）である。
【００１１】
プロピレン−エチレンブロック共重合体（Ａ−１）は、結晶性プロピレン単独重合体部分とプロピレン−エチレンランダム共重合体部分とを含有するプロピレン−エチレンブロック共重合体である。
【００１２】
剛性と耐衝撃性のバランスを良好にするという観点から、プロピレン−エチレンブロック共重合体（Ａ−１）は、好ましくは結晶性プロピレン単独重合体部分５５〜９０重量％と、プロピレン−エチレンランダム共重合体部分１０〜４５重量％とを含有するプロピレン−エチレンブロック共重合体である（ただし、前記ブロック共重合体の全量を１００重量％とする）。
【００１３】
より好ましくは、プロピレン−エチレンブロック共重合体（Ａ−１）は、結晶性プロピレン単独重合体部分６５〜８８重量％と、プロピレン−エチレンランダム共重合体部分１２〜３５重量％とを含有するブロック共重合体であり、さらに好ましくは、結晶性プロピレン単独重合体部分７０〜８５重量％と、プロピレン−エチレンランダム共重合体部分１５〜３０重量％とを含有するブロック共重合体である。
【００１４】
ブロック共重合体（Ａ−１）の結晶性プロピレン単独重合体部分の13Ｃ−ＮＭＲによって測定されるアイソタクチック・ペンタッド分率は、剛性、耐熱性または硬度を良好にするという観点から、好ましくは０．９７以上であり、より好ましくは０．９８以上である。
【００１５】
アイソタクチック・ペンタッド分率とは、Ａ．ＺａｍｂｅｌｌｉらによってＭａｃｒｏｍｏｌｅｃｕｌｅｓ，６，９２５（１９７３）に記載されている方法（すなわち13Ｃ−ＮＭＲを用いる方法）によって測定されるポリプロピレン分子鎖中のペンタッド単位でのアイソタクチック連鎖（換言すればプロピレンモノマー単位が５個連続してメソ結合した連鎖）の中心にあるプロピレンモノマー単位の分率である（ただし、ＮＭＲ吸収ピークの帰属は、その後、発行されたＭａｃｒｏｍｏｌｅｃｕｌｅｓ，８，６８７（１９７５）に基づいて行う）。
【００１６】
具体的には13Ｃ−ＮＭＲスペクトルのメチル炭素領域の全吸収ピーク中のｍｍｍｍピークの面積分率としてアイソタクチック・ペンタッド分率を測定する。この方法によって、英国  ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４  Ｐｏｌｙｐｒｏｐｙｌｅｎｅ  ＰＰ／ＭＷＤ／２のアイソタクチック・ペンタッド分率を測定したところ、０．９４４であった。
【００１７】
ブロック共重合体（Ａ−１）に含有される結晶性プロピレン単独重合体部分の極限粘度（［η］P）は、本発明のポリプロピレン系樹脂組成物が溶融した時の流動性とそれからなる成形体の靭性とのバランスを良好にするという観点から、好ましくは０．７〜１．３ｄｌ／ｇであり、より好ましくは０．８５〜１．１ｄｌ／ｇである。
【００１８】
また、ブロック共重合体（Ａ−１）に含有される結晶性プロピレン単独重合体部分のゲル・パーミエーション・クロマトグラフィー（ＧＰＣ）で測定された分子量分布（Ｑ値、Ｍｗ／Ｍｎ）として、好ましくは３以上７未満であり、より好ましくは３〜５である。
【００１９】
ブロック共重合体（Ａ−１）に含有されるプロピレン−エチレンランダム共重合体部分に含有されるプロピレンに由来する構造単位の重量（プロピレン含量）とエチレンに由来する構造単位の重量（エチレン含量）との比（プロピレン含量／エチレン含量（重量／重量））は、良好な剛性と耐衝撃性のバランスを得るという観点から、好ましくは６５／３５〜５２／４８であり、より好ましくは６２／３８〜５５／４５である。
【００２０】
ブロック共重合体（Ａ−１）に含有されるプロピレン−エチレンランダム共重合体部分の極限粘度（［η］EP）は、ウエルドが目立たず成形体のウエルド外観を優れるものにし、かつ、フローマークが目立たず成形体のフローマーク外観を優れるものにし、さらに剛性と耐衝撃性の良好なバランスを得るという観点から、４．０〜５．５ｄｌ／ｇであり、好ましくは４．３〜５．５ｄｌ／ｇである。
【００２１】
ブロック共重合体（Ａ−１）のメルトフローレート（ＭＦＲ）は、成形性や耐衝撃性を高めるという観点から、好ましくは１０〜１２０ｇ／１０分であり、より好ましくは２０〜５３ｇ／１０分である。
【００２２】
プロピレン−エチレンブロック共重合体（Ａ−１）の製造方法としては、例えば、（ａ）マグネシウム、チタン、ハロゲンおよび電子供与体を必須成分として含有する固体触媒成分、（ｂ）有機アルミニウム化合物、および（ｃ）電子供与体成分を接触させて得られる触媒系を用い、公知の重合方法によって製造する方法が挙げられる。この触媒系およびその製造方法としては、例えば、特開平１−３１９５０８号公報、特開平７−２１６０１７号公報、特開平１０−２１２３１９号公報等に記載の触媒系および製造方法が挙げられる。
【００２３】
プロピレン−エチレンブロック共重合体（Ａ−１）の製造方法としては、例えば、少なくとも２段階の重合工程からなり、第１工程で結晶性プロピレン単独重合体部分を製造した後、第２工程で、エチレン含有量が３５〜４８重量％であるプロピレン−エチレンランダム共重合体部分を製造する方法等が挙げられる。
【００２４】
重合方法としては、例えば、バルク重合法、溶液重合法、スラリー重合法、気相重合法等が挙げられる。これらの重合方法は、バッチ式、連続式のいずれでも可能であり、また、これらの重合方法を任意に組合せもよい。工業的かつ経済的に有利であるという観点から、好ましくは、連続式の気相重合法、連続式のバルク−気相重合法である。
【００２５】
より具体的な製造方法としては、
(１)前記の固体触媒成分（ａ）、有機アルミニウム化合物（ｂ）および電子供与体成分（ｃ）を接触させて得られる触媒系の存在下に、少なくとも２槽からなる重合槽を直列に配置し、１槽目の重合槽で結晶性プロピレン単独重合体部分を製造した後、生成物を第２槽目の重合槽に移し、第２槽目の重合槽でエチレン含有量が３５〜４８重量％であり、極限粘度が４．０〜５．５ｄｌ／ｇプロピレン−エチレンランダム共重合体部分を連続的に製造する方法、
（２）前記の固体触媒成分（ａ）、有機アルミニウム化合物（ｂ）および電子供与体成分（ｃ）を接触させて得られる触媒系の存在下に、少なくとも４槽からなる重合槽を直列に配置し、１〜２槽目の重合槽で結晶性プロピレン単独重合体部分を製造した後、生成物を第３槽目の重合槽に移し、第３〜４槽目の重合槽でエチレン含有量が３５〜４８重量％あり、極限粘度が４．０〜５．５ｄｌ／ｇであるプロピレン−エチレンランダム共重合体部分を連続的に製造する方法、
等が挙げられる。
【００２６】
前記の重合方法における固体触媒成分（ａ）、有機アルミニウム化合物（ｂ）および電子供与体成分（ｃ）の使用量や、各触媒成分を重合槽へ供給する方法は、公知の触媒の使用方法によって、適宜、決めることができる。
【００２７】
重合温度は、通常、−３０〜３００℃であり、好ましくは２０〜１８０℃である。重合圧力は、通常、常圧〜１０ＭＰａであり、好ましくは０．２〜５ＭＰａである。また、分子量調整剤として、例えば、水素を用いても良い。
【００２８】
ブロック共重合体（Ａ−１）の製造において、本重合を実施する前に、公知の方法によって、予備重合を行っても良い。公知の予備重合の方法としては、例えば、固体触媒成分（ａ）および有機アルミニウム化合物（ｂ）の存在下、少量のプロピレンを供給して溶媒を用いてスラリー状態で実施する方法が挙げられる。
【００２９】
ブロック共重合体（Ａ−１）には、必要に応じて、各種添加剤を加えてもよい。添加剤としては、例えば、酸化防止剤、紫外線吸収剤、滑剤、顔料、帯電防止剤、銅害防止剤、難燃剤、中和剤、発泡剤、可塑剤、造核剤、気泡防止剤、架橋剤等が挙げられる。これらの添加剤の中でも、耐熱性、耐候性、耐酸化安定性を向上させるためには、酸化防止剤や紫外線吸収剤を添加することが好ましい。
【００３０】
ブロック共重合体（Ａ−１）の製造方法としては、前記の触媒系を用いて前記の重合方法によって製造する方法の他、前記の触媒系を用いる製造方法によって得られた重合体に、過酸化物を配合し溶融混練して製造する方法が挙げられる。
前記の触媒系を用いる製造方法によって得られた重合体に、過酸化物を配合し溶融混練して製造された重合体に含有されるプロピレン−エチレンランダム共重合体部分の極限粘度（［η］EP）は、溶融混練して製造された重合体の２０℃キシレン可溶成分の極限粘度を測定することによって求められる。
【００３１】
過酸化物としては、一般に有機系過酸化物が用いられ、過酸化アルキル類、過酸化ジアシル類、過酸化エステル類および過酸化カーボネート類等が挙げられる。
過酸化アルキル類としては、例えば、ジクミルパーオキサイド、ジ−ｔ−ブチルパーオキサイド、ジ−ｔ−ブチルクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン−３、ｔ−ブチルクミル、１，３−ビス（ｔ−ブチルパーオキシイソプロピル）ベンゼン、３，６，９−トリエチル−３，６，９−トリメチル−１，４，７−トリパーオキソナン等が挙げられる。
【００３２】
過酸化ジアシル類としては、例えば、ベンゾイルパーオキサイド、ラウロイルパーオキサイド、デカノイルパーオキサイド等が挙げられる。
過酸化エステル類としては、例えば、１，１，３，３−テトラメチルブチルパーオキシネオデカノエート、α−クミルパーオキシネオデカノエート、ｔ−ブチルパーオキシネオデカノエート、ｔ−ブチルパーオキシネオヘプタノエート、ｔ−ブチルパーオキシピバレート、ｔ−ヘキシルパーオキシピバレート、１，１，３，３−テトラメチルブチルパーオキシ−２−エチルヘキサノエート、ｔ−アミルパーオキシル−２−エチルヘキサノエート、ｔ−ブチル−パーオキシ−２−エチルヘキサノエート、ｔ−ブチルパーオキシイソブチレート、ジ−ｔ−ブチルパーオキシヘキサヒドロテレフタレート、ｔ−アミルパーオキシ３，５，５−トリメチルヘキサノエート、ｔ−ブチルパーオキシ３，５，５−トリメチルヘキサノエート、ｔ−ブチルパーオキシアセテート、ｔ−ブチルパーオキシベンゾエート、ジ−ブチルパーオキシトリメチルアディペート等が挙げられる。
【００３３】
過酸化カーボネート類としては、例えば、ジ−３−メトキシブチルパーオキシジカーボネート、ジ（２−エチルヘキシル）パーオキシジカーボネート、ジイソプロピルパーオキシカーボネート、ｔ−ブチルパーオキシイソプロピルカーボネート、ジ（４−ｔ−ブチルシクロヘキシル）パーオキシジカーボネート、ジセチルパーオキシジカーボネート、ジミリスチルパーオキシジカーボネート等が挙げられる。
【００３４】
本発明で用いられるポリプロピレン樹脂（Ａ）が、プロピレン−エチレンブロック共重合体（Ａ−１）と結晶性プロピレン単独重合体（Ａ−２）とを含有するプロピレン重合体混合物（Ａ−３）である場合、プロピレン重合体混合物（Ａ−３）に含有されるブロック共重合体（Ａ−１）の含有量は、好ましくは、３０〜９９重量％であり、プロピレン単独重合体（Ａ−２）の含有量は、好ましくは、１〜７０重量％である。より好ましくは、ブロック共重合体（Ａ−１）の含有量が４５〜９０重量％であり、プロピレン単独重合体（Ａ−２）の含有量が５５〜１０重量％である。
【００３５】
プロピレン単独重合体（Ａ−２）のアイソタクチック・ペンタッド分率として、好ましくは、９７％以上であり、より好ましくは９８％以上である。
【００３６】
プロピレン単独重合体（Ａ−２）のメルトフローレート（ＭＦＲ：２３０℃、荷重２１６０ｇ）は、通常、１０〜５００ｇ／１０分であり、好ましくは４０〜３５０ｇ／１０分である。
【００３７】
プロピレン単独重合体（Ａ−２）の製造方法としては、プロピレン−エチレンブロック共重合体（Ａ−１）と同様の製造方法が挙げられ、ブロック共重合体（Ａ−１）の製造に用いられる触媒系と同様の触媒系を用いる製造方法が挙げられる。
【００３８】
本発明で用いられるエチレン−α−オレフィン共重合体ゴム（Ｂ）は、炭素数４〜１２のα−オレフィンとエチレンとを含有するエチレン−α−オレフィン共重合体ゴムである。炭素数４〜１２のα−オレフィンとしては、例えば、ブテン−１、ペンテン−１、ヘキセン−１、ヘプテン−１、オクテン−１、デセン等が挙げられ、好ましくは、ブテン−１、ヘキセン−１、オクテン−１である。
【００３９】
共重合体ゴム（Ｂ）に含有されるα−オレフィンの含有量は、衝撃性強度、特に低温衝撃強度を高めるという観点から、好ましくは、２０〜５０重量％であり、より好ましくは、２４〜５０重量％である（ただし、共重合体ゴム（Ｂ）の全量を１００重量％とする）。
【００４０】
共重合体ゴム（Ｂ）としては、例えば、エチレン−ブテン−１ランダム共重合体ゴム、エチレン−ヘキセン−１ランダム共重合体ゴム、エチレン−オクテン−１ランダム共重合体ゴム等が挙げられ、好ましくは、エチレン−オクテン−１ランダム共重合体ゴムまたはエチレン−ブテン−１ランダム共重合体ゴムである。また、少なくとも２種のエチレン−α−オレフィンランダム共重合体ゴムを併用しても良い。
【００４１】
共重合体ゴム（Ｂ）の密度は、良好な剛性と耐衝撃性のバランスを得るという観点から、０．８５０〜０．８７０ｇ／ｃｍ3であり、好ましくは０．８５０〜０．８６５ｇ／ｃｍ3である。
【００４２】
共重合体ゴム（Ｂ）のメルトフローレート（２３０℃、２．１６ｋｇ荷重）は、ウエルドが目立たず成形体のウエルド外観を優れるものにし、かつ、フローマークが目立たず成形体のフローマーク外観を優れるものにし、かつ、良好な剛性と耐衝撃性のバランスを得るという観点から、０．０５〜１ｇ／１０分であり、好ましくは、０．２〜１ｇ／１０分である。
【００４３】
共重合体ゴム（Ｂ）の製造方法としては、公知の触媒と公知の重合方法を用いて、炭素数４〜１２のα−オレフィンとエチレンとを共重合させることによって製造する方法が挙げられる。
公知の触媒としては、例えば、バナジウム化合物と有機アルミニウム化合物からなる触媒系、チーグラーナッタ触媒系又はメタロセン触媒系等が挙げられ、公知の重合方法としては、溶液重合法、スラリー重合法、高圧イオン重合法又は気相重合法等が挙げられる。
【００４４】
本発明で用いられるエチレン−α−オレフィン共重合体ゴム（Ｃ）は、炭素数４〜１２のα−オレフィンとエチレンとを含有するエチレン−α−オレフィン共重合体ゴムである。炭素数４〜１２のα−オレフィンとしては、例えば、ブテン−１、ペンテン−１、ヘキセン−１、ヘプテン−１、オクテン−１、デセン等が挙げられ、好ましくは、ブテン−１、ヘキセン−１、オクテン−１である。
【００４５】
共重合体ゴム（Ｃ）に含有される炭素数４〜１２のα−オレフィンの含有量は、衝撃性強度、特に低温衝撃強度を高めるという観点から、好ましくは、２０〜５０重量％であり、より好ましくは、２４〜５０重量％である（ただし、共重合体ゴム（Ｃ）の全量を１００重量％とする）。
【００４６】
共重合体ゴム（Ｃ）としては、例えば、エチレン−ブテン−１ランダム共重合体ゴム、エチレン−ヘキセン−１ランダム共重合体ゴム、エチレン−オクテン−１ランダム共重合体ゴム等が挙げられ、好ましくは、エチレン−オクテン−１ランダム共重合体ゴムまたはエチレン−ブテン−１ランダム共重合体ゴムである。また、少なくとも２種のエチレン−α−オレフィンランダム共重合体ゴムを併用しても良い。
【００４７】
共重合体ゴム（Ｃ）の密度は、良好な剛性と耐衝撃性のバランスを得るという観点から、０．８５０〜０．８７０ｇ／ｃｍ3であり、好ましくは０．８５０〜０．８６５ｇ／ｃｍ3である。
【００４８】
共重合体ゴム（Ｃ）のメルトフローレート（２３０℃、２．１６ｋｇ荷重）は、良好な剛性と耐衝撃性のバランスを得る観点から、２〜２０ｇ／１０分であり、好ましくは、２．３〜１５ｇ／１０分であり、さらに好ましくは２．５〜１０ｇ／１０分である。
【００４９】
共重合体ゴム（Ｃ）の製造方法としては、共重合体ゴム（Ｂ）の製造方法と同じ製造方法が挙げられる。
【００５０】
本発明で用いられる無機充填剤（Ｄ）は、通常、ポリプロピレン系樹脂組成物の剛性を向上させるために用いられるものであり、例えば、炭酸カルシウム、硫酸バリウム、マイカ、結晶性ケイ酸カルシウム、タルク、硫酸マグネシウム繊維等が挙げられ、好ましくはタルクまたは硫酸マグネシウム繊維であり、より好ましくはタルクである。これらの無機充填剤は、少なくとも２種を併用しても良い。
【００５１】
無機充填剤（Ｄ）として用いられるタルクとして、好ましくは、含水ケイ酸マグネシウムを粉砕したものである。含水ケイ酸マグネシウムの分子の結晶構造は、パイロフィライト型三層構造であり、タルクはこの構造が積み重なったものである。タルクとして、より好ましくは、含水ケイ酸マグネシウムの分子の結晶を単位層程度にまで微粉砕した平板状のものである。
【００５２】
タルクの平均粒子径として、好ましくは３μｍ以下である。ここでタルクの平均粒子径とは、遠心沈降式粒度分布測定装置を用いて水またはアルコールである分散媒中に懸濁させて測定した篩下法の積分分布曲線から求めた５０％相当粒子径Ｄ50のことを意味する。
【００５３】
タルクは、無処理のまま使用しても良く、または、ポリプロピレン樹脂（Ａ）との界面接着性や、ポリプロピレン樹脂（Ａ）に対する分散性を向上させるために、公知の各種の界面活性剤で表面を処理して使用しても良い。界面活性剤としては、例えば、シランカップリング剤、チタンカップリング剤、高級脂肪酸、高級脂肪酸エステル、高級脂肪酸アミド、高級脂肪酸塩類等が挙げられる。
【００５４】
無機充填剤（Ｄ）として用いられる硫酸マグネシウム繊維の平均繊維長として、好ましくは５〜５０μｍであり、より好ましくは１０〜３０μｍである。また、硫酸マグネシウム繊維の平均繊維径として、好ましくは０．３〜２μｍであり、より好ましくは０．５〜１μｍである。
【００５５】
本発明のポリプロピレン系樹脂組成物に含有されるポリプロピレン樹脂（Ａ）の含有量は６５〜５０重量％であり、好ましくは６３〜５５重量％であり、より好ましくは６３〜５７重量％である（ただし、ポリプロピレン系樹脂組成物の全量を１００重量％とする）。
ポリプロピレン樹脂（Ａ）の含有量が５０重量％未満である場合、剛性が低下することがあり、６５重量％を超えた場合、衝撃強度が低下することがある。
【００５６】
本発明のポリプロピレン系樹脂組成物に含有されるエチレン−α−オレフィン共重合体ゴム（Ｂ）の含有量は１〜１０重量％であり、好ましくは４〜８重量％である。
共重合体ゴム（Ｂ）の含有量が１重量％未満である場合、ウエルドラインとフローマークが目立つことがあり、また衝撃強度が低下することがあり、１０重量％を超えた場合、流動性が低下したり、衝撃強度が低下することがある。
【００５７】
本発明のポリプロピレン系樹脂組成物に含有されるエチレン−α−オレフィン共重合体ゴム（Ｃ）の含有量は８〜１８重量％であり、好ましくは１０〜１６重量％である。
共重合体ゴム（Ｃ）の含有量が８重量％未満である場合、衝撃強度が低下することがあり、１８重量％を超えた場合、剛性が低下することがある。
【００５８】
本発明のポリプロピレン系樹脂組成物に含有される無機充填剤（Ｄ）の含有量は１８〜２５重量％であり、好ましくは１９〜２３重量％である。
無機充填剤（Ｃ）の含有量が１８重量％未満である場合、剛性が低下することがあり、２５重量％を超えた場合、衝撃強度が低下することがある。
【００５９】
本発明に用いられるポリプロピレン系樹脂組成物に含有されるエチレン−α−オレフィン共重合体ゴム（Ｂ）とエチレン−α−オレフィン共重合体ゴム（Ｃ）の合計は１７〜２５重量％であり、好ましくは１８〜２２重量％である。
共重合体ゴム（Ｂ）と共重合体ゴム（Ｃ）の合計が、１７重量％未満の場合、耐衝撃性が不充分なことがあり、２５重量％を超えた場合、剛性が不充分なことがある。
【００６０】
共重合体ゴム（Ｂ）の含有量（ＢW、重量％）と共重合体ゴム（Ｃ）の含有量（ＣW、重量％）との比（ＢW／ＣW）は、ウエルドが目立たず成形体のウエルド外観を優れるものにし、かつ、フローマークが目立たず成形体のフローマーク外観を優れるものにし、かつ、良好な剛性と耐衝撃性のバランスを得るという観点から、好ましくは、１５／８５〜８５／１５（重量％／重量％）であり、さらに好ましくは、２０／８０〜４５／５５（重量％／重量％）である。
【００６１】
本発明のポリプロピレン系樹脂組成物のダイスウェル（２２０℃、Ｌ/Ｄ＝４０、せん断速度２４３２ｓｅｃ-1）は、ウエルドが目立たず成形体のウエルド外観を優れるものにし、かつ、フローマークが目立たず成形体のフローマーク外観を優れるものにするという観点から、好ましくは１．２５〜１．４０であり、より好ましくは１．２５〜１．３５である。
【００６２】
本発明のポリプロピレン系樹脂組成物の製造方法としては、各成分を溶融混練する方法が挙げられ、例えば、一軸押出機、二軸押出機、バンバリーミキサー、熱ロール等の混練機を用いる方法等が挙げられる。混練の温度は、通常、１７０〜２５０℃であり、時間は、通常、１〜２０分である。また、各成分の混練は同時に行なっても良く、分割して行なっても良い、
【００６３】
各成分を分割して混練する方法としては、例えば、次の（１）、（２）、（３）の方法が挙げられる。
（１）ブロック共重合体（Ａ−１）を事前に混練してペレット化し、同ペレットと共重合体ゴム（Ｂ）と共重合体ゴム（Ｃ）と無機充填剤（Ｄ）とを一括して、混練する方法。
（２）ブロック共重合体（Ａ−１）を事前に混練してペレット化し、同ペレットと単独重合体（Ａ−２）と共重合体ゴム（Ｂ）と共重合体ゴム（Ｃ）と無機充填剤（Ｄ）とを一括して、混練する方法。
（３）ブロック共重合体（Ａ−１）と共重合体ゴム（Ｂ）と共重合体ゴム（Ｃ）とを混練した後、無機充填剤（Ｄ）を添加し、混練する方法。
（４）ブロック共重合体（Ａ−１）と無機充填剤（Ｄ）を混練した後、共重合体ゴム（Ｂ）と共重合体ゴム（Ｃ）を添加し、混練する方法。
なお、上記（３）または（４）の方法において、結晶性プロピレン単独重合体（Ａ−２）を、任意に添加しても良い。
【００６４】
本発明のポリプロピレン系樹脂組成物には、必要に応じて、各種添加剤を加えてもよい。添加剤としては、例えば、酸化防止剤、紫外線吸収剤、滑剤、顔料、帯電防止剤、銅害防止剤、難燃剤、中和剤、発泡剤、可塑剤、造核剤、気泡防止剤、架橋剤等が挙げられる。耐熱性、耐候性、耐酸化安定性を向上させるためには、酸化防止剤または紫外線吸収剤を添加することが好ましい。
【００６５】
本発明のポリプロピレン系樹脂組成物には、機械物性のバランスをさらに改良するために、ビニル芳香族化合物含有ゴムを添加しても良い。
ビニル芳香族化合物含有ゴムとしては、例えば、ビニル芳香族化合物重合体ブロックと共役ジエン系重合体ブロックからなるブロック共重合体等が挙げられ、その共役ジエン部分の二重結合の水素添加率として、好ましくは８０重量％以上であり、より好ましくは８５重量％以上である（ただし、共役ジエン部分に含有される二重結合の全量を１００重量％とする）。
【００６６】
ビニル芳香族化合物含有ゴムのＧＰＣ（ゲルパーミュエーションクロマトグラフィー）法によって測定される分子量分布（Ｑ値）として、好ましくは２．５以下であり、より好ましくは１〜２．３以下である。
【００６７】
ビニル芳香族化合物含有ゴムに含有されるビニル芳香族化合物の含有量として、好ましくは１０〜２０重量％であり、より好ましくは１２〜１９重量％である（ただし、ビニル芳香族化合物含有ゴムの全量を１００重量％とする）。
【００６８】
ビニル芳香族化合物含有ゴムのメルトフローレート（ＭＦＲ、ＪＩＳ−Ｋ−６７５８、２３０℃）として、好ましくは０．０１〜１５ｇ／１０分であり、より好ましくは０．０３〜１３ｇ／１０分である。
【００６９】
ビニル芳香族化合物含有ゴムとしては、例えば、スチレン−エチレン−ブテン−スチレン系ゴム（ＳＥＢＳ）、スチレン−エチレン−プロピレン−スチレン系ゴム（ＳＥＰＳ）、スチレン−ブタジエン系ゴム（ＳＢＲ）、スチレン−ブタジエン−スチレン系ゴム（ＳＢＳ）、スチレン−イソプレン−スチレン系ゴム（ＳＩＳ）等のブロック共重合体、または、これらのブロック共重合体を水添したブロック共重合体等が挙げられる。さらに、エチレン−プロピレン−非共役ジエン系ゴム（ＥＰＤＭ）にスチレン等のビニル芳香族化合物を反応させたゴムも挙げられる。また、少なくとも２種のビニル芳香族化合物含有ゴムを併用しても良い。
【００７０】
ビニル芳香族化合物含有ゴムの製造方法としては、例えば、オレフィン系共重合体ゴムまたは共役ジエンゴムに対し、ビニル芳香族化合物を、重合または反応等によって結合させる方法等が挙げられる。
【００７１】
本発明のポリプロピレン系樹脂組成物は、自動車内外装部品等の高い品質が望まれる分野に使用することが出来る。
本発明の自動車用射出成形体は、本発明のポリプロピレン系樹脂組成物からなる自動車用射出成形体であり、好ましくは投影面積２０００ｃｍ2以上の比較的大型の自動車用射出成形体であり、その用途としては、例えば、ドアートリム、ピラー、インストルメンタルパネル、バンパー等が挙げられる。
本発明の自動車用射出成形体の成形方法として、好ましくは射出成形装置と複数のゲートを有する金型を用いて、本発明のポリプロピレン系樹脂組成物を自動車用射出成形体に成形する方法が挙げられる。
【実施例】
【００７２】
以下、実施例および比較例によって、本発明を説明する。実施例および比較例で用いた重合体および組成物の物性の測定方法を、以下に示した。
（１）極限粘度（単位：ｄｌ／ｇ）
ウベローデ型粘度計を用いて濃度０．１、０．２および０．５ｇ／ｄｌの３点について還元粘度を測定した。極限粘度は、「高分子溶液、高分子実験学１１」（１９８２年共立出版株式会社刊）第４９１頁に記載の計算方法すなわち、還元粘度を濃度に対しプロットし、濃度をゼロに外挿する外挿法によって求めた。テトラリンを溶媒として用いて、温度１３５℃で測定した。
【００７３】
（１−１）結晶性プロピレン−エチレンブロック共重合体の極限粘度
（１−１ａ）結晶性プロピレン単独重合体部分の極限粘度：［η］P
結晶性プロピレン−エチレンブロック共重合体に含有される結晶性プロピレン単独重合体部分の極限粘度［η］Pは、結晶性プロピレン−エチレンブロック共重合体の製造時に、第１工程である結晶性プロピレン単独重合体部分の重合後に、重合槽内より重合体パウダーを取り出し、上記（１）の方法で測定して求めた。
【００７４】
（１−１ｂ）プロピレン−エチレンランダム共重合体部分の極限粘度：［η］EP
結晶性プロピレン−エチレンブロック共重合体に含有されるプロピレン−エチレンランダム共重合体部分の極限粘度［η］EPは、プロピレン単独重合体部分の極限粘度［η］Pとプロピレン−エチレンブロック共重合体全体の極限粘度［η］Tを、それぞれ上記（１）の方法で測定し、プロピレン−エチレンランダム共重合体部分のプロピレン−エチレンブロック共重合体全体に対する重量比率Ｘを用いて、次式から算出して求めた。（プロピレン−エチレンブロック共重合体全体に対する重量比率Ｘは、下記（２）の測定方法によって求めた。）
［η］EP＝［η］T／Ｘ−（１／Ｘ−１）［η］P
［η］P：プロピレン単独重合体部分の極限粘度（ｄｌ／ｇ）
［η］T：プロピレン−エチレンブロック共重合体全体の極限粘度（ｄｌ／ｇ）
【００７５】
過酸化物で熱分解処理した結晶性プロピレン−エチレンブロック共重合体に含有されるプロピレン−エチレンランダム共重合体部分の極限粘度［η］EPは、下記方法で得た２０℃キシレン可溶成分の極限粘度を測定し、その値を用いた。
［２０℃キシレン可溶成分］
結晶性プロピレン−エチレンブロック共重合体５ｇを沸騰キシレン５００ｍｌに完全に溶解させた後、２０℃に降温し４時間放置する。その後これを濾別し、２０℃キシレン不溶部を分離した。濾液を濃縮、乾固してキシレンを蒸発させ、さらに減圧下６０℃で乾燥して、２０℃のキシレンに可溶な重合体成分を得た。
【００７６】
（２）プロピレン−エチレンランダム共重合体部分のプロピレン−エチレンブロック共重合体全体に対する重量比率：Ｘ、および、プロピレン−エチレンブロック共重合体中のプロピレン−エチレンランダム共重合体部分のエチレン含量：［（Ｃ２´）EP］
下記の条件で測定した13Ｃ−ＮＭＲスペクトルから、Ｋａｋｕｇｏらの報告（Ｍａｃｒｏｍｏｌｅｃｕｌｅｓ  １９８２，１５，１１５０−１１５２）に基づいて求めた。
１０ｍｍΦの試験管中で約２００ｍｇのプロピレン−エチレンブロック共重合体を３ｍｌのオルソジクロロベンゼンに均一に溶解させて試料を調整し、その試料の13Ｃ−ＮＭＲスペクトルを下記の条件下で測定した。
測定温度：１３５℃
パルス繰り返し時間：１０秒
パルス幅：４５°
積算回数：２５００回
【００７７】
（３）メルトフローレート（ＭＦＲ、単位：ｇ／１０分）
ＪＩＳ−Ｋ−６７５８に規定された方法に従って、測定した。測定温度は２３０℃で、荷重は２．１６ｋｇで測定した。
【００７８】
（４）曲げ弾性率（ＦＭ、単位：ＭＰａ）
ＪＩＳ−Ｋ−７２０３に規定された方法に従って、測定した。射出成形により成形された厚みが６．４ｍｍであり、スパン長さが１００ｍｍである試験片を用いて、荷重速度は２．０ｍｍ／分で、測定温度は２３℃で測定した。
【００７９】
（５）アイゾット衝撃強度（Ｉｚｏｄ、単位：ｋＪ／ｍ2）
ＪＩＳ−Ｋ−７１１０に規定された方法に従って、測定した。射出成形により成形された厚みが６．４ｍｍであり、成形の後にノッチ加工されたノッチ付きの試験片を用いて、測定温度は２３℃または−３０℃で測定した。
【００８０】
（６）アイソタクチック・ペンタッド分率（［ｍｍｍｍ］）
アイソタクチック・ペンタッド分率として、Ａ．ＺａｍｂｅｌｌｉらによってＭａｃｒｏｍｏｌｅｃｕｌｅｓ，６，９２５（１９７３）に記載されている方法（すなわち13Ｃ−ＮＭＲを用いる方法）によって測定されるポリプロピレン分子鎖中のペンタッド単位でのアイソタクチック連鎖（換言すればプロピレンモノマー単位が５個連続してメソ結合した連鎖）の中心にあるプロピレンモノマー単位の分率を求めた。ただし、ＮＭＲ吸収ピークの帰属に関しては、その後発行されたＭａｃｒｏｍｏｌｅｃｕｌｅｓ，８，６８７（１９７５）に基づいて行った。
【００８１】
具体的には13Ｃ−ＮＭＲスペクトルのメチル炭素領域の全吸収ピーク中のｍｍｍｍピークの面積分率としてアイソタクチック・ペンタッド分率を測定した。この方法により英国  ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４  Ｐｏｌｙｐｒｏｐｙｌｅｎｅ  ＰＰ／ＭＷＤ／２のアイソタクチック・ペンタッド分率を測定したところ、０．９４４であった。
【００８２】
〔射出成形体の製造−１〕
上記（４）〜（６）の物性評価用の射出成形体である試験片は、東芝機械製ＩＳ１５０Ｅ−Ｖ型射出成形機を用い、成形温度２２０℃、金型冷却温度５０℃、射出時間１５秒、冷却時間３０秒で射出成形を行って得た。
【００８３】
（７）ウエルドライン及びフローマークの発生状況の評価用射出成形体の製造
（７−１）小型平板
ウエルドライン及びフローマークの発生状況の評価用試験片である小型の射出成形体は、次の方法に従って作成した。
射出成形機として、住友重機械工業製  ＳＥ１８０Ｄ  型締力１８０トン、金型として、１００ｍｍ×４００ｍｍ×３．０ｍｍｔ、平行２点ゲートを用いて、成形温度２２０℃で成形を実施し、図１に示した平板成形体を得た。図１において、１及び２は２点ゲート、３はウエルドライン、４は端面側に発生したフローマークＡを表す。
【００８４】
（７−１−ａ）ウエルドラインの発生状況
前記（７−１）の方法で作成した平板成形体を用いて、目視によりウエルドラインを観察した。図１に示したウエルドライン長さと目立ち感を観察した。この場合、ウエルドライン長さが短いほど、目立たないほど外観性能が良好であることを示す。
【００８５】
（７−１−ｂ）フローマークの発生状況
前記（７−１）の方法で作成した平板成形体を用いて、目視によりフローマークを観察した。図１に示したフローマークが発生し始めるゲート端面からの距離（フローマーク発生位置Ａ（端面側の発生位置、単位：ｍｍ）と目立ちの程度を観察した。この場合、フローマーク発生位置が長いほど、また目立ちにくいほど、外観性能が良好であることを示す。
【００８６】
（７−２）大型平板成形体
大型の平板成形体のウエルドライン及びフローマークの発生状況の評価に用いる平板成形体を、金型として、１６５０ｍｍ×２８０ｍｍ×３．０ｍｍｔ、平行２点ゲートを用いて、成形温度２２０℃で成形した。
【００８７】
（７−２−ａ）ウエルドラインの発生状況
前記（７−２）の方法で作成した平板成形体を用いて、目視によりウエルドラインを観察した。前記（７−１−ａ）同様にウエルドラインの目立ち感を観察した。この場合ウエルドラインが目立たないほど外観性能が良好であることを示す。
【００８８】
（７−２−ｂ）フローマークの発生状況
前記（７−２）の方法で作成した平板成形体を用いて、目視によりフローマークを観察した。前記（７−１−ｂ）同様にフローマークが発生し始めるゲート端面からの距離（フローマーク発生位置Ａ（端面側の発生位置、単位：ｍｍ）と目立ちの程度を観察した。この場合、フローマーク発生位置が長いほど、また目立ちにくいほど、外観性能が良好であることを示す。
【００８９】
（８）大型平板成形体の流動長
１６５０ｍｍ×２８０ｍｍ×３．０ｍｍｔ、１点ゲートの金型を用いて、一定射出圧力下で成形された成形体の流動長（単位：ｍｍ）を比較評価した。
【００９０】
実施例および比較例で用いた重合体の製造に用いた固体触媒成分（Ｉ）の合成方法を以下に示した。
（１）固体触媒成分（Ｉ）
２００リットルの円筒型反応器（直径０．３５ｍの攪拌羽根を３対持つ撹拌機および幅０．０５ｍの邪魔板４枚を備えた直径０．５ｍのもの）を窒素置換し、ヘキサン  ５４リットル、ジイソブチルフタレート１００ｇ、テトラエトキシシラン  ２０．６ｋｇ及びテトラブトキシチタン２．２３ｋｇを投入、撹拌した。次に、前記攪拌混合物に、ブチルマグネシウムクロリドのジブチルエーテル溶液（濃度２．１モル／リットル）５１リットルを反応器内の温度を７℃に保ちながら４時間かけて滴下した。この時の攪拌回転数は１５０ｒｐｍであった。滴下終了後、２０℃で１時間撹拌したあと濾過し、得られた固体について室温下トルエン  ７０リットルでの洗浄を３回実施し、トルエンを加え、固体触媒成分前駆体スラリーを得た。該固体触媒成分前駆体は、Ｔｉ：１．９重量％、ＯＥｔ（エトキシ基）：３５．６重量％、ＯＢｕ（ブトキシ基）：３．５重量％を含有していた。その平均粒径は３９μｍであり、１６μｍ以下の微粉成分量は０．５重量％であった。次いでスラリーの体積が４９．７リットルとなるようにトルエンを抜き出し、８０℃で１時間攪拌し、その後、スラリーを４０℃以下となるように冷却し、攪拌下、テトラクロロチタン  ３０リットルと、ジブチルエーテル１．１６ｋｇとの混合液を投入、さらにオルトフタル酸クロライド４．２３ｋｇを投入した。反応器内の温度を１１０℃として３時間攪拌した後、濾過し、得られた固体について９５℃にてトルエン９０リットルでの洗浄を３回実施した。トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇと、ジイソブチルフタレート０．８７ｋｇとの混合液を投入した。反応器内の温度を１０５℃として１時間攪拌した後、濾過し、得られた固体について９５℃にてトルエン９０リットルでの洗浄を２回実施した。トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇとの混合液を投入した。反応器内の温度を１０５℃として１時間攪拌した後、濾過し、得られた固体について９５℃にてトルエン９０リットルでの洗浄を２回実施した。トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇとの混合液を投入した。反応器内の温度を１０５℃として１時間攪拌した後、濾過し、得られた固体について９５℃にてトルエン９０リットルでの洗浄を３回、ヘキサン９０リットルでの洗浄を２回実施した。得られた固体成分を乾燥し、固体触媒成分を得た。該固体触媒成分は、Ｔｉ：２．１重量％、フタル酸エステル成分：１０．８重量％を含有していた。この固体触媒成分を、以下固体触媒成分（Ｉ）と呼ぶ。
【００９１】
〔重合体の重合〕
（１）プロピレン単独重合体（ＨＰＰ）の重合
（１−１）ＨＰＰ−１の重合
固体触媒成分（Ｉ）を用い、連続の気相重合において、系内の水素濃度と重合温度を制御することによってプロピレン単独重合体を得た。得られたポリマーの極限粘度［η］Pは０．９３ｄｌ／ｇ、アイソタクチック・ペンタッド分率は０．９８４、分子量分布Ｑ値（Ｍｗ／Ｍｎ）は４．３であった。またＭＦＲは１２０ｇ／１０分であった。
【００９２】
（１−２）ＨＰＰ−２の重合
特開平１０−２１２３１９号公報記載の触媒を用い、一般的な溶媒重合法にて、系内の
水素濃度と、重合温度を制御することによって得られた。得られたポリマーの極限粘度［η］Pは０．９２ｄｌ／ｇ、アイソタクチック・ペンタッド分率は０．９９１、分子量分布Ｑ値（Ｍｗ／Ｍｎ）は５．４であった。またＭＦＲは１１１ｇ／１０分であった。
【００９３】
（１−３）ＨＰＰ−３の重合
特開平１０−２１２３１９号公報記載の触媒を用い、一般的な溶媒重合法にて、系内の水素濃度と、重合温度を制御することによって得られた。得られたポリマーの極限粘度［η］Pは０．７６ｄｌ／ｇ、アイソタクチック・ペンタッド分率は０．９９１、分子量分布Ｑ値（Ｍｗ／Ｍｎ）は５．３であった。またＭＦＲは３０７ｇ／１０分であった。
【００９４】
（２）プロピレン−エチレンブロック共重合体（ＢＣＰＰ）の重合
（２−１）ＢＣＰＰ−１の重合
固体触媒成分（Ｉ）を用い、第一段階でプロピレン単独重合体部分を重合した後、第二段階でプロピレン−エチレンランダム共重合体部分を、連続的に二段階の気相重合プロセスにより重合した。第一段階では系内の水素濃度と重合温度を制御し、第二段階でにおいては反応温度と反応圧力を一定に保つようにプロピレンを連続的に供給し、かつ、気相部の水素濃度、気相部のエチレン濃度を一定保つように水素とエチレンを供給しながらプロピレン−エチレンランダム共重合体部分の気相重合を継続した。第一段階で重合したプロピレン単独重合体をサンプリングし分析した結果、極限粘度〔η〕Pは０．９３ｄｌ／ｇであり、立体規則性（ｍｍｍｍ分率）は０．９８７であった。最終的に得られたプロピレン−エチレンブロック共重合体全体の極限粘度（［η］Total）は１．６４ｄｌ／ｇであった。分析の結果プロピレン−エチレンランダム共重合体含量（ＥＰ含量）は１９．２重量％であったので、第三槽で生成したプロピレン−エチレンランダム共重合体成分（ＥＰ部）の極限粘度［η］EPは４．６ｄｌ／ｇであった。又、分析の結果ＥＰ部でのエチレン含量は４２重量％であった。またＭＦＲは３０ｇ／１０分であった。得られた重合体の分析結果を表１に示した。
【００９５】
（２−２）ＢＣＰＰ−２の重合
特開平７−２１６０１７号公報記載の触媒を用い、第一段階でプロピレン単独重合体部分を重合した後、第二段階でプロピレン−エチレンランダム共重合体部分を、連続的に二段階の溶媒重合プロセスにより重合した。系内の水素濃度、重合温度、エチレン／プロピレン濃度を制御して、下記構造のプロピレン−エチレンブロック共重合体を得た。第一段階で重合したプロピレン単独重合体をサンプリングし分析した結果、極限粘度〔η〕Pは０．９３ｄｌ／ｇであり、立体規則性（ｍｍｍｍ分率）は０．９７４であった。最終的に得られたプロピレン−エチレンブロック共重合体全体の極限粘度（［η］Total）は１．３９ｄｌ／ｇであった。分析の結果プロピレン−エチレンランダム共重合体含量（ＥＰ含量）は１０重量％であったので、第三槽で生成したプロピレン−エチレンランダム共重合体成分（ＥＰ部）の極限粘度［η］EPは５．５ｄｌ／ｇであった。又、分析の結果ＥＰ部でのエチレン含量は４０重量％であった。またＭＦＲは５０ｇ／１０分であった。得られた重合体の分析結果を表１に示した。
【００９６】
（２−３）ＢＣＰＰ−３の重合
気相部の水素濃度、重合温度、エチレン／プロピレン濃度を制御して、表１に示した重合体が得られるように調整した以外はＢＣＰＰ−１と同様の方法で実施した。得られた重合体の分析結果を表１に示した。
【００９７】
（２−４）ＢＣＰＰ−４の重合
特開平１０−２１２３１９号公報記載の触媒を用い、系内の水素濃度、重合温度、エチレン／プロピレン濃度を制御して、表１に示した重合体が得られるように調整した以外はＢＣＰＰ−２と同様の方法で実施した。得られた重合体の分析結果を表１に示した。
【００９８】
実施例１
プロピレン−エチレンブロック共重合体パウダー（ＢＣＰＰ−１）１００重量部に対して、安定剤としてステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学製）０．０５重量部、ビス（２，４−ジ−ｔ−ブチルフェニル）ペンタエリスリトールジフォスファイト（ウルトラノックスＵ６２６、ＧＥスペシャリティーケミカルズ製）０．０５重量部を添加したのち、押し出し機で造粒した。
【００９９】
このＢＣＰＰ−１ペレット４０重量％、プロピレン単独重合体（ＨＰＰ−２）パウダー１２重量％、プロピレン単独重合体（ＨＰＰ−３）パウダー８重量％、エチレン−α−オレフィン共重合体ゴム（Ｂ）としてエチレン−ブテン−１ランダム共重合体ゴム  ＥＢＲ−１（密度０．８６１ｇ／ｃｍ3、ＭＦＲ（２３０℃、２．１６ｋｇ荷重）ｇ／１０分）は０．４６であった。）を７重量％、エチレン−α−オレフィン共重合体ゴム（Ｃ）としてエチレン−オクテン−１ランダム共重合体ゴム  ＥＯＲ−１（密度０．８５７ｇ／ｃｍ3、ＭＦＲ（２３０℃、２．１６ｋｇ荷重）ｇ／１０分）は２．７であった。）を１２重量％、無機充填材（Ｃ）として平均粒子径２．７μｍのタルク２１量％の組成割合で配合し、タンブラーで均一に予備混合した後、二軸混練押出機（日本製鋼所社製ＴＥＸ４４ＳＳ−３０ＢＷ−２Ｖ型）を用いて、押し出し量５０ｋｇ／ｈｒ、２３０℃、スクリュー回転数を３５０ｒｐｍで混練押出して、ポリプロピレン系樹脂組成物を製造した。
表２に各成分の配合割合と造粒して得られたポリプロピレン系樹脂組成物のＭＦＲ、射出成形品の物性とウエルド外観の評価結果を示した。
【０１００】
実施例−２
ＢＣＰＰ−１ペレット３２重量％、ＢＣＰＰ−１ペレットと同様にペレット化したＢＣＰＰ−２ペレット１１重量％、プロピレン単独重合体（ＨＰＰ−２）パウダー３重量％、プロピレン単独重合体（ＨＰＰ−３）パウダー１４重量％、エチレン−α−オレフィン共重合体ゴム（Ｂ）としてエチレン−ブテン−１ランダム共重合体ゴム  ＥＢＲ−１（密度０．８６１ｇ／ｃｍ3、ＭＦＲ（２３０℃、２．１６ｋｇ荷重）ｇ／１０分）は０．４６であった。）を６重量％、エチレン−α−オレフィン共重合体ゴム（Ｃ）としてエチレン−オクテン−１ランダム共重合体ゴム  ＥＯＲ−１（密度０．８５７ｇ／ｃｍ3、ＭＦＲ（２３０℃、２．１６ｋｇ荷重）ｇ／１０分）は２．７であった。）を１３重量％、無機充填材（Ｃ）として平均粒子径２．７μｍのタルク２１重量％の組成割合とし、実施例−１と同様の処理を行いＭＦＲと射出成形品の物性を測定し、射出成形品のウエルド外観を評価した。表２に評価結果を示した。
【０１０１】
比較例−１
ＢＣＰＰ−１ペレットと同様にペレット化したＢＣＰＰ−３ペレット４１重量％、ＢＣＰＰ−２ペレット１１重量％、プロピレン単独重合体（ＨＰＰ−１）パウダー１８重量％、エチレン−α−オレフィン共重合体ゴム（Ｂ）としてエチレン−ブテン−１ランダム共重合体ゴム  ＥＢＲ−１（密度０．８６１ｇ／ｃｍ3、ＭＦＲ（２３０℃、２．１６ｋｇ荷重）ｇ／１０分）は０．４６であった。）を１５重量％、エチレン−α−オレフィン共重合体ゴム（Ｃ）としてエチレン−オクテン−１ランダム共重合体ゴム  ＥＯＲ−１（密度０．８５７ｇ／ｃｍ3、ＭＦＲ（２３０℃、２．１６ｋｇ荷重）ｇ／１０分）は２．７であった。）を５重量％、無機充填材（Ｃ）として平均粒子径２．７μｍのタルク２１重量％の組成割合とし、実施例−１と同様の処理を行いＭＦＲと射出成形品の物性を測定し、射出成形品のウエルド外観を評価した。表２に評価結果を示した。
【０１０２】
比較例−２
ＢＣＰＰ−１ペレットと同様にペレット化したＢＣＰＰ−４ペレット６１重量％、エチレン−ブテン−１ランダム共重合体ゴム  ＥＢＲ−２（密度０．８６２ｇ／ｃｍ3、ＭＦＲ（２３０℃、２．１６ｋｇ荷重）ｇ／１０分）は２．５であった。）を１２重量％、エチレン−オクテン−１ランダム共重合体ゴム  ＥＯＲ−２（密度０．８７０ｇ／ｃｍ3、ＭＦＲ（２３０℃、２．１６ｋｇ荷重）ｇ／１０分）は１１であった。）を１１重量％、無機充填材（Ｃ）として平均粒子径２．７μｍのタルク１６重量％の組成割合で配合し、実施例−１と同様の処理を行いＭＦＲと射出成形品の物性を測定し、射出成形品のウエルド外観を評価した。表２に評価結果を示した。
【０１０３】
【表１】
2008013757.tif 000002
【０１０４】
【表２】
2008013757.tif 000003
＊１）フローマークの目立ち易さ
○：フローマークが目立たなかった。
△：フローマークがやや目立った。
×：フローマークが目立った。
＊２）ウエルドの目立ち易さ
○：ウエルドが目立たなかった。
×：ウエルドが目立った。
【０１０５】
本発明の要件を満足する実施例−１〜２であるポリプロピレン系樹脂組成物およびそれからなる成形体は、ウエルド外観に優れ、かつ、流動性に優れ、高い剛性と耐衝撃性の良好なバランスを有するものであることが分かる。特に大型成形品の成形時の流動性とフローマーク外観に優れることが分かる。
【０１０６】
比較例−１は、ブロック共重合体（Ａ−１）に含有されるプロピレン−エチレンランダム共重合体部分の極限粘度（［η］EP）が本発明の要件を満足しないため、また、エチレン−α−オレフィン共重合体ゴム（Ｂ）の含有量が本要件を満足していないためフローマーク外観と流動性が十分でないことが分かる。
【０１０７】
比較例−２は、ブロック共重合体（Ａ−１）に含有されるプロピレン−エチレンランダム共重合体部分の極限粘度（［η］EP）が本発明の要件を満足しないため、また、エチレン−α−オレフィン共重合体ゴム（Ｂ）を含有せず本要件を満足していないためウエルド外観が十分でないことが分かる。また、タルク含有量が本要件を満足していないため剛性が十分でないことが分かる。
【図面の簡単な説明】
【０１０８】
【図１】外観を評価するための平板成形体（小型平板）の平面図を示す。
【符号の説明】
【０１０９】
１  ゲート１
２  ゲート２
３  ウエルド
４  フローマークＡ
【図１】
2008013757.tif 000004